【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
コロナ放電処理によって感光体ドラム上に電荷を帯電させ、その表面にレーザー照射により静電潜像を作画し、該感光体ドラム上にインジェクターから液体トナーを吹き付けて現像し、この現像画像を該感光体ドラムと接して逆方向に回転する加熱されたブランケット胴上に転写し、転写した液体トナーをブランケット胴の熱により液体トナーの溶媒を飛散させると共にトナーを熱溶融させて粘着性のフィルム状物とし、次いで、前記ブランケット胴に回転する圧胴により給紙された印刷紙を接触させて前記フィルム状物を印刷紙の表面に二次転写し、この二次転写されたフィルム状物を定着させることによる液体トナーを用いる電子写真方式の印刷に用いられる印刷紙であって、該印刷紙は、熱可塑性樹脂フィルム基材の表面に、下記の変性グラフト共重合体（Ａ）の層を設けた積層フィルムであることを特徴とする電子写真用印刷紙。
変性グラフト共重合体（Ａ）：  スチレン・共役ジエンブロック共重合体の水素添加物にα，β−不飽和ジカルボン酸をグラフト重合したグラフト共重合体中のグラフトしたα，β−不飽和ジカルボン酸の２５モル％以上が、モノアルコールによりハーフエステル化及び／又はモノ２級アミンによりハーフアミド化されたもの。
【請求項２】
変性グラフト共重合体（Ａ）の原料のスチレン・共役ジエンブロック共重合体の水素添加物が、スチレン重合体のブロック部と、ブタジエン及び／又はイソプレンの重合体のブロック部を有するブロック共重合体の水素添加物であり、α，β−不飽和ジカルボン酸が無水マレイン酸であり、モノアルコールが炭素数１〜８の脂肪族又は脂環式アルコールであり、モノ２級アミンがＮ−メチルシクロヘキシルアミンである請求項１に記載の電子写真用印刷紙。
【請求項３】
変性グラフト共重合体（Ａ）の原料の、スチレン・共役ジエンブロック共重合体の水素添加物にα，β−不飽和ジカルボン酸をグラフト重合したグラフト共重合体に占めるα，β−不飽和ジカルボン酸に基づく単位濃度（グラフト率）が０．１〜１０重量％である請求項１に記載の電子写真用印刷紙。
【請求項４】
熱可塑性樹脂フィルム基材の裏面又は変性グラフト共重合体（Ａ）層が積層される側の表面に帯電防止性樹脂層が設けられいる請求項１に記載の電子写真用印刷紙。
【請求項５】
印刷紙は、肉厚が１００〜１，０００μｍで、そのクラーク剛度（Ｓ値）（ＪＩＳ−Ｐ８１４３）が６０〜５００、ベック平滑度が１００〜１，０００秒である請求項１又は４に記載の電子写真用印刷紙。
【手続補正２】
【補正対象書類名】明細書
【補正対象項目名】０００３
【補正方法】変更
【補正の内容】
【０００３】
この様な液体トナーを用いる電子写真方式の印刷は、図１の様な方式により行なわれる。具体的には、以下に示す方法で行なわれる。
(1)  予め、データ入力機２のＤＴＰ、ＣＥＰＳ等のプリプレスシステムで作製された印刷される画像のデジタルデータを直接オンライン３で電子写真方式の印刷機１のコントローラー４に読み込むか、或いは、ディスク、テープ等５によってコントローラー４のハードディスクに受け渡されたデータの中から印刷しようとするジョグをスクリーニング（データのインプット）し、イメージメモリー６に読み込む。
(2)  次に、前記スクリーニングにより各色毎に２値化されているイメージメモリー上のデータを、レーザースキャナー７を用いてレーザー光で感光体ドラム８の表面に書き込み、静電潜像として記録する。


【手続補正３】
【補正対象書類名】明細書
【補正対象項目名】０００４
【補正方法】変更
【補正の内容】
【０００４】
(3)  そして、感光体ドラム８と現像ロール９の対向する間隙に、液体トナータンク１０より供給された液体トナー１１をインジエクター１２から噴出し、液体現像を行なう。
図１では４色フルカラー現像を１つの現像ロール９で行なうものを示すもので、この場合においては、１色づつ順次供給される液体トナーＹ、Ｍ、Ｃ、Ｂは液体（オイル）Ｌと混合され、現像ロール９上で各色毎にワイパーブレード１３により掻き取られ、それぞれの色の液体トナータンク２０へと回収される。［現像］
(4)  上記感光体ドラム８上の現像画像は、該ドラムと接して逆方向に回転する６０〜１２０℃に加熱されたブランケット胴１４に転写され、このブランケット胴１４の熱により溶媒が揮散し、トナーが熱溶融して、粘着性を有するフィルム状物となる。


【手続補正４】
【補正対象書類名】明細書
【補正対象項目名】０００５
【補正方法】変更
【補正の内容】
【０００５】
(5)  そして、このブランケット胴１４と接して回転する圧胴１５との間に、印刷紙の収容トレイ１６より印刷紙１７を供給し、印刷紙１７の表面に前記粘着性のフィルム状物を転写し、圧胴１５の圧力で印刷紙１７上に定着させる。
４色フルカラーの現像を行なう場合には、印刷紙１７は圧胴１５上に固定されたまま４回転して印刷紙１７上に１色づつ液体トナーＹ、Ｍ、Ｃ、Ｂの順に逐次転写される。［転写／定着］
(6)  上記転写／定着の工程によって印刷が行なわれた印刷紙１７は圧胴１５の回転により排紙され、自然落下（自重）により圧胴１５の斜め下方に設けられた収納トレイ１８上に蓄積される。
また、印刷が行なわれた印刷紙１７はクーラー１９で冷却され、印刷（トナー）は圧胴１５及びクーラー１９により冷却され、常温固化している。
この様に液体トナーは、液体（オイル）Ｌ中に含まれるトナーが空中に浮遊するおそれがないことから、粒子の大きさを可能な限り微細にすることができるので、この様なトナーは粉体トナーよりも解像度の増した印刷を行なうことができる利点を有している。
また、液体トナーは、粉体トナーに比べて透明性が高いので、カラーＯＨＰ原稿にした際に、色彩を鮮やかに再現することができる。更に、色重ね時の２次色の再現性が良好であるとの利点も有している。


【手続補正５】
【補正対象書類名】明細書
【補正対象項目名】０００７
【補正方法】変更
【補正の内容】
【０００７】
【課題を解決するための手段】
本発明者は、上記問題点に鑑みて鋭意研究を重ねた結果、本発明を完成するに至ったものである。
すなわち、本発明の電子写真用印刷紙は、コロナ放電処理によって感光体ドラム上に電荷を帯電させ、その表面にレーザー照射により静電潜像を作画し、該感光体ドラム上にインジェクターから液体トナーを吹き付けて現像し、この現像画像を該感光体ドラムと接して逆方向に回転する加熱されたブランケット胴上に転写し、転写した液体トナーをブランケット胴の熱により液体トナーの溶媒を飛散させると共にトナーを熱溶融させて粘着性のフィルム状物とし、次いで、前記ブランケット胴に回転する圧胴により給紙された印刷紙を接触させて前記フィルム状物を印刷紙の表面に二次転写し、この二次転写されたフィルム状物を定着させることによる液体トナーを用いる電子写真方式の印刷に用いられる印刷紙であって、該印刷紙は、熱可塑性樹脂フィルム基材の表面に、下記の変性グラフト共重合体（Ａ）の層を設けた積層フィルムであることを特徴とするものである。
変性グラフト共重合体（Ａ）：  スチレン・共役ジエンブロック共重合体の水素添加物にα，β−不飽和ジカルボン酸をグラフト重合したグラフト共重合体中のグラフトしたα，β−不飽和ジカルボン酸の２５モル％以上を、モノアルコールによりハーフエステル化及び／又はモノ２級アミンによりハーフアミド化されている、変性グラフト共重合体（Ａ）。


【手続補正６】
【補正対象書類名】明細書
【補正対象項目名】００１１
【補正方法】変更
【補正の内容】
【００１１】
具体的には、無機微細粉末、例えば、粒径が０．０５〜１０μｍの焼成クレー、珪藻土、酸化チタン、バーミキュライト、重質炭酸カルシウム、タルク、を８〜６５重量％含有するポリオレフィンフィルムを一軸延伸し、それによってこのフィルムの表面に無機微細粉末粒子を中心として微細の亀裂を生じさせると共に、フィルム内部に微細なボイドを多数（５個／ｍｍ2 以上）形成した層を表面層として形成し、この表面層に無機微細粉末を５〜４０重量％含有する熱可塑性樹脂フィルムの二軸延伸物よりなる基材層が積層された構造の積層フィルムからなるもの（特公昭４６−４０７９４号公報参照）や、特開昭６１−００３７４８号公報や特公平１−６０４１号公報に記載されているような、前記積層フィルムの表面に、更に無機微粉末を実質的に含有しない肉厚０．５〜３μｍのポリオレフィンのフィルム層を形成した複層の合成紙、或いは、無機微細粉末を１０〜４０重量％含有する熱可塑性樹脂フィルムの二軸延伸物よりなるパール調の合成紙、等を挙げることができる。


【手続補正７】
【補正対象書類名】明細書
【補正対象項目名】００１６
【補正方法】変更
【補正の内容】
【００１６】
ラジカル重合開始剤としては、通常のラジカル重合開始剤のいずれでも良く、ジターシャリーブチルパーオキシド、ターシャリーブチルハイドロパーオキシド等のアルキルパーオキシド、ジクミルパーオキシド、クミルハイドロパーオキシド等のアリルパーオキシド、ジラウロイルパーオキシド等のアシルパーオキシド、ジベンゾイルパーオキシド等のアロイルパーオキシド、メチルエチルケトンパーオキシド等のケトンパーオキシド、パーオキシカーボネート、アゾビスイソブチロニトリル等のアゾニトリル等を挙げることができる。
未反応のα，β−不飽和ジカルボン酸は、反応混合物を加熱溶融下に減圧処理するか、或いは、反応混合物をアセトン等の溶剤で繰り返し洗浄することによって容易に除去できるが、また、未精製のままハーフエステル化及び／又はハーフアミド化を行なっても良い。
α，β−不飽和ジカルボン酸としては、マレイン酸、イタコン酸、シトラコン酸、クロロマレイン酸、ジメチルマレイン酸、及び、これらの酸無水物が用いられる。
変性グラフト共重合体（Ａ）中のグラフトされてなるα，β−不飽和ジカルボン酸に基づく単位濃度（グラフト率）は０．１〜１０重量％の範囲にあるのが好ましい。
グラフト率が０．１重量％未満の場合は、ポリオレフィンへの付着性は良いが、トナーの密着性、給排紙性に劣り、一方、グラフト率が１０重量％を超えてもそれ以上のトナーの付着性の向上は望めず、コスト高となる。


【手続補正８】
【補正対象書類名】明細書
【補正対象項目名】００２３
【補正方法】変更
【補正の内容】
【００２３】
[3]  塗布剤
上記変性グラフト共重合体（Ａ）の皮膜は、それ自身、帯電防止機能を有し（表面固有抵抗値が１×１０10〜９×１０11Ω／□）、給排紙性を良好とするが、これが基材層の片面にしか設けられないときは、基材の熱可塑性樹脂フィルムとして帯電防止剤を練り込んだものを使用するか、該基材フィルムの裏面又は表裏面に帯電防止剤を含有する塗布剤を塗布したものを用いるのが好ましい。


【手続補正９】
【補正対象書類名】明細書
【補正対象項目名】００２４
【補正方法】変更
【補正の内容】
【００２４】
(A) 塗布剤層成分
特に、次の ＜１＞、＜２＞、＜３＞及び＜４＞成分を含有する帯電防止剤がトナー印刷される反対面に配合されていることが給排紙性及び多色オフセット印刷、多色スクリーン印刷性の面から好ましい。
＜１＞成分：  水溶性の第四級窒素含有ポリマーよりなる帯電防止剤                                                          １００重量部
＜２＞成分：  ポリエチレンイミン、アルキル変性ポリエチレンイミン、ポリ（エチレンイミン−尿素）及びポリアミンポリアミドのエチレンイミン付加物からなる群より選ばれたポリエチレンイミン系重合体            １０〜２００重量部
＜３＞成分：  ポリアミンポリアミドのエピクロルヒドリン付加物                                                    １０〜２００重量部
必要により、
＜４＞成分：  アルカリ金属塩又はアルカリ土類金属塩          ８０重量部以下
を配合してなるもの。


【手続補正１０】
【補正対象書類名】明細書
【補正対象項目名】００２５
【補正方法】変更
【補正の内容】
【００２５】
(a)  帯電防止剤
＜１＞  水溶性の第四級窒素含有ポリマーよりなる帯電防止剤（＜１＞成分）
上記＜１＞成分として用いられる帯電防止剤の具体例としては、例えば、特開昭５９−４３０６５号公報に記載されるように、対応含窒素単量体の重合及び必要な場合に生成した三級窒素含有重合体を四級化することによって製造することができる。
本発明において用いられる好適な四級含窒素単量体の具体例を挙げれば、例えば、下記の（イ）〜（ニ）の化学式で表わされるものを挙げることができる。
化学式（イ）


【手続補正１１】
【補正対象書類名】明細書
【補正対象項目名】００３０
【補正方法】変更
【補正の内容】
【００３０】
〔上記（イ）〜（ニ）の各化学式中で、Ｒ１は水素原子又はメチル基、Ｒ２及びＲ３はそれぞれ低級アルキル基（特に炭素数が１〜４、就中炭素数が１〜２）、Ｒ４は炭素数１〜２２の飽和又は不飽和アルキル基若しくはシクロアルキル基、Ｘ−は四級化されたＮ＋の対アニオン（例えば、ハライド（特にクロライド）、Ｍはアルカリ金属イオン（特にナトリウム、カリウム又はリチウム）、Ａは炭素数２〜６のアルキレン基を表わす。〕
上記化学式（イ）、（ロ）、（ハ）、（ニ）で表わされる四級窒素含有単量体の重合体は、その前駆体の四級窒素含有単量体を重合させてから、アルキルハライド、ジメチル硫酸、モノクロロ酢酸エステル等のカチオン化剤により四級化することによって重合体中に存在させることができることはいうまでもない。
本発明では帯電防止剤は水溶性であることが必要であるが、過度に水溶性であることは望ましくない。従って、＜１＞成分の四級窒素含有重合体は、疎水性単量体との共重合体であることが望ましい。疎水性単量体としては、スチレン又はその核ないし側鎖置換体、アクリルないしメタクリル酸エステル、ハロゲン化ビニル、その他がある。


【手続補正１２】
【補正対象書類名】明細書
【補正対象項目名】００３１
【補正方法】変更
【補正の内容】
【００３１】
好適な帯電防止剤重合体
本発明において、特に好ましい＜１＞成分の帯電防止剤重合体は、下記の（ｉ）〜（ｉｉｉ）成分の共重合体からなるものである。
（ｉ）成分：化学式（イ）〜（ニ）で表わされる四級窒素含有単量体                                                      ２０〜４０重量％


【手続補正１３】
【補正対象書類名】明細書
【補正対象項目名】００３４
【補正方法】変更
【補正の内容】
【００３４】
最も好適な帯電防止剤重合体
本発明において、最も好適な＜１＞成分の帯電防止剤重合体は、（ａ）成分の四級窒素含有単量体が前記の単量体（イ）においてＸ−がＣｌ−であるものである。
また、＜１＞成分は特開平６−２５４４７号号公報に記載されるように、
（ｉ´）  一般式


【手続補正１４】
【補正対象書類名】明細書
【補正対象項目名】００４２
【補正方法】変更
【補正の内容】
【００４２】
で表わされるもの、
Ｒ７、Ｒ８は同一であっても、異なっていても良く、炭素数が１〜３のアルキル基で表わされるものである。）
一般式［ＶＩ］


【手続補正１５】
【補正対象書類名】明細書
【補正対象項目名】００４５
【補正方法】変更
【補正の内容】
【００４５】
＜１＞成分の水溶性帯電防止剤である共重合体を得るための重合方法としては、ラジカル重合開始剤を用いた、塊状重合、溶液重合、乳化重合等の公知の重合方法を採用することができる。これらの中で好ましい重合方法としては溶液重合法であり、該重合は各単量体を溶媒に溶解し、ラジカル重合開始剤を添加して窒素気流下において加熱攪拌することにより実施される。溶媒は水、メチルアルコール、エチルアルコール、イソプロピルアルコール等のアルコール類等が好ましく、また、これらの溶媒を混合使用して実施しても良い。重合開始剤は過酸化ベンゾイル、過酸化ラウロイル等の過酸化物、アゾビスイソブチロニトリル、アゾビスバレロニトリル等のアゾ化合物が好適に用いられる。単量体濃度は通常１０〜６０重量％であり、重合開始剤の濃度は単量体に対して通常０．１〜１０重量％である。
第四級アンモニウム塩型共重合体の分子量は、重合温度、重合開始剤の種類及び量、溶剤使用量、連鎖移動剤等の重合条件により任意のレベルとすることができる。一般には得られる重合体の分子量は１，０００〜１，０００，０００であるが、中でも１，０００〜５００，０００の範囲が好ましい。


【手続補正１６】
【補正対象書類名】明細書
【補正対象項目名】００４６
【補正方法】変更
【補正の内容】
【００４６】
＜２＞  ポリエチレンイミン系重合体（＜２＞成分）
上記塗布剤層には、上記第四級窒素含有ポリマーに加えて、インキの密着性、特に紫外線硬化型オフセット印刷インクの密着性に寄与する成分として、ポリエチレンイミン系重合体が添加される。
このようなポリエチレンイミン系重合体としては、ポリエチレンイミン、ポリ（エチレンイミン−尿素）、ポリアミンポリアミドのポリエチレンイミン付加体、ポリエチレンイミンのアルキル（好ましくは炭素数が１〜８のアルキル基）化物（特開平１−１４１７３６号公報参照）等を挙げることができる。
これらの中でも、ポリエチレンイミン或いはポリアミンポリアミドのポリエチレンイミン付加体に炭素数が１〜２４のハロゲン化アルキル、ハロゲン化アルケニル、ハロゲン化シクロアルキル、ハロゲン化ベンジルによって変性した変性ポリエチレンイミンを使用することが、オフセットインキとの密着性、転移性の向上の観点から好ましい。
ここで、ポリエチレンイミンの重合度は任意のものが使用されるが、好ましくは２０〜３００のものである。


【手続補正１７】
【補正対象書類名】明細書
【補正対象項目名】００４７
【補正方法】変更
【補正の内容】
【００４７】
＜３＞  ポリアミンポリアミドのエピクロルヒドリン付加物（＜３＞成分）
＜３＞成分のポリアミンポリアミドのエピクロルヒドリン付加物としては、炭素数が３〜１０の飽和二塩基性カルボン酸とポリアルキレンポリアミンとからなるポリアミドをエピクロルヒドリンと反応させて得た水溶性の熱硬化性樹脂である。
このような樹脂の詳細については特公昭３５−３５４７号公報等に詳細に述べられている。
炭素数が３〜１０の飽和二塩基性カルボン酸の具体例としては、炭素数が４〜８のジカルボン酸、特にアジピン酸であり、ポリアルキレンポリアミンの具体例としてはポリエチレンポリアミン、特にエチレンジアミン、ジエチレントリアミン及びトリエチレンテトラミン、就中ジエチレントリアミンである。
ポリアミド生成反応でのポリアルキレンポリアミン対二塩基酸のモル比は０．９：１〜１．２程度が普通である。このポリアミンポリアミドとエピクロルヒドリンとの反応では、ポリアミド中の各第二アミン基に対してエピクロルヒドリンを約０．５〜約１．８モル使用するのが普通である。
このものはインキとの耐水接着性の改良に寄与することができる。


【手続補正１８】
【補正対象書類名】明細書
【補正対象項目名】００４８
【補正方法】変更
【補正の内容】
【００４８】
＜４＞  アルカリ金属塩又はアルカリ土類金属塩（＜４＞成分）
任意成分である＜４＞成分のアルカリ金属塩又はアルカリ土類金属塩からなる水溶性無機塩としては、例えば、炭酸ナトリウム、炭酸水素ナトリウム、炭酸カリウム、亜硫酸ナトリウム、その他のアルカリ性塩、及び、塩化ナトリウム、硫酸ナトリウム、硝酸ナトリウム、トリポリ燐酸ナトリウム、ピロ燐酸ナトリウム、その他の中性塩等のアルカリ金属塩や、塩化ベリリウム、塩化マグネシウム、塩化カルシウム、塩化ストロンチウム、硝酸バリウム等のアルカリ土類金属塩を挙げることができる。
塗布剤層が無機塩を含んでいるときは、帯電防止性が向上し、またトナーの乾燥速度が大きくなる。ただし、水溶性の無機塩の存在はインキの耐水密着性を低下させるので、過度に多く存在させることは好ましくない。


【手続補正１９】
【補正対象書類名】明細書
【補正対象項目名】００４９
【補正方法】変更
【補正の内容】
【００４９】
(b)  その他の任意成分（＜５＞成分）
塗布剤層は、更に、界面活性剤、水溶性或いは水分散性重合体、微細粉末物質、その他の補助材を含むことができる。


【手続補正２０】
【補正対象書類名】明細書
【補正対象項目名】００５０
【補正方法】変更
【補正の内容】
【００５０】
(B) 塗布剤層成分の組成
上記構成成分からなる塗布剤層の組成は、＜１＞成分１００重量部に対する＜２＞成分、＜３＞成分、＜４＞成分及び＜５＞成分の使用量比が以下の通りである。
＜１＞成分：１００重量部
＜２＞成分：１０〜１００重量部、好ましくは  ５０〜１００重量部、
＜３＞成分：１０〜１００重量部、好ましくは  ５０〜  ８０重量部、
＜４＞成分：  ０〜  ８０重量部、好ましくは  １０〜  ３０重量部、
＜５＞成分：  ０〜１００重量部、好ましくは    ５〜  ７０重量部、


【手続補正２１】
【補正対象書類名】明細書
【補正対象項目名】００５３
【補正方法】変更
【補正の内容】
【００５３】
〔II〕  電子写真用印刷紙の製造
[1]  肉  厚
電子写真用印刷紙の肉厚は、一般に１００〜１，０００μｍ、好ましくは２００〜４００μｍで、そのクラーク剛度（ＪＩＳ−Ｐ８１４３に準拠）が６０〜５００、好ましくは８０〜３００のものが給排紙性の面で好ましい。
[2]  平滑度
また、変性グラフト共重合体（Ａ）を含有する塗工層のベック平滑度（ＪＩＳ−Ｐ８１１９）は１００〜１，０００秒、好ましくは２００〜８００秒がトナーの密着力の面から好ましい。


【手続補正２２】
【補正対象書類名】明細書
【補正対象項目名】００６０
【補正方法】変更
【補正の内容】
【００６０】
製造例２
水添スチレン・ブタジエン・スチレンブロック共重合体を水添スチレン・イソプレン・スチレンブロック共重合体（以下、単に「ＳＥＰＳ」と略記する。）（「セプトン２００２」、クラレ（株）製）１００重量部に代え、また、無水マレイン酸の量を５重量部に変更した以外は製造例１と同じ方法で合成して、無水マレイン酸が２．４％グラフトしたグラフト共重合体の４０％溶液が得られた。
このグラフト共重合体１００重量部にＮ−メチルシクロヘキシルアミン３重量部を加え十分に混合の後、室温下に３日間放置して、無水マレイン酸のグラフト率が２．４％で、無水マレイン酸の約９５％がハーフアミド化された変性グラフト共重合体（Ａ−２）が４０％の塗工用樹脂溶液（Ａ−２−Ｉ）を得た。


【手続補正２３】
【補正対象書類名】明細書
【補正対象項目名】００６７
【補正方法】変更
【補正の内容】
【００６７】
［評価方法］
転写性
◎：  四色を用いた印刷が印刷紙全面になされ、印刷の光沢も高く、高精細な画像となっている。
○：  四色を用いた印刷が印刷紙全面になされているが、印刷の光沢が低く、かつ、線の太い部分と細い部分があるが、実用上は問題がない。
△：  四色の印刷がなされているが、ところどころ白抜きの部分があり、実用上問題がある。
×：  最初の黄色のトナーしか転写されず、実用上問題がある。
密着性
○：  印刷面を指で擦っても印刷が剥げ落ちない。
×：  印刷面を指で擦ると、トナー面が引き伸ばされ、印刷がぼける。
耐水密着性
トナー印刷面に水滴を落とし、この水滴面を指で擦った時、
○：  印刷が剥げ落ちない。
×：  トナー面が引き伸ばされ、印刷がぼける。
給排紙性
○：  １時間の連続印刷で、印刷紙の給排紙がスムーズに行なわれた。
×：  １時間の連続印刷で、印刷紙の給紙或いは印刷後の排紙が十分でなく、運転が中断された（１時間に３〜１２回の中断）。


【手続補正２４】
【補正対象書類名】明細書
【補正対象項目名】００６９
【補正方法】変更
【補正の内容】
【００６９】
比較例３
合成紙（Ｐ−１）の両表面に塗布液（ＩＩ）を固形分で０．２ｇ／ｍ２となるようにロールで塗布した後、６５℃の温度で乾燥して皮膜を形成せしめ、これを巻き取り印刷紙とした（ベック平滑度２３０秒、クラーク剛度は縦方向１９０、横方向２６０）。
この印刷紙［（ＩＩ）／（Ｐ−１）／（ＩＩ）］を用い、インディゴ社製の電子写真方式のデジタルオフセットカラー印刷機「Ｅ−Ｐｒｉｎｔ  １００」（商品名）を用い、かつ、液体トナーとして東洋インキ製造（株）製の「Ｅｌｅｃｔｒｏ  ｉｎｋ、イエロー（Ｙ）、マゼンダ（Ｍ）、シアン（Ｃ）、ブラック（Ｂ）」を用い、風景写真をイメージで読み取り文字をパソコンで入植したファイルをメモリーにインプットしたもののフルカラー印刷を行なった（１，０００枚／時間）。
得られた印刷の転写性、トナーの密着性、給排紙性の結果を表２に示す。


【手続補正２５】
【補正対象書類名】明細書
【補正対象項目名】００７２
【補正方法】変更
【補正の内容】
【００７２】
【表２】
1998063030.tif 000001
【手続補正２６】
【補正対象書類名】明細書
【補正対象項目名】００７３
【補正方法】変更
【補正の内容】
【００７３】
【発明の効果】
本発明の電子写真用印刷紙は、液体トナーを用いる電子写真方式を利用した印刷機にて印刷を行なった場合でも、トナーの転写性や密着性に優れ、給排紙のトラブルも無く、トナー粒子の大きさを微細にすることができるので画像が繊細で、高い光沢の印刷を行なうことができる。